【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
固定用構成要素を有する密着フィルムファスナシステムであって、
内側面と外側密着面とを有する実質的に伸張しない密着層を含み、前記密着層がポリオレフィン共重合体を含み、前記ポリオレフィン共重合体が、エチレンとＣ3〜Ｃ18α−オレフィンコモノマーとのメタロセンまたはシングルサイト触媒を用いて得られたエチレン系共重合体であって、前記コモノマーを少なくとも２０重量％有する共重合体、プロピレンとＣ2からＣ18α−オレフィンコモノマーとのメタロセンまたはシングルサイト触媒を用いて得られたプロピレン系共重合体であって、前記コモノマーを少なくとも５重量％有する共重合体、および前記エチレン系共重合体のブレンド、前記プロピレン系共重合体のブレンド、または１種もしくは複数の前記エチレン系共重合体と１種もしくは複数の前記プロピレン系共重合体のブレンドからなる群から選択されるファスナシステム。
【請求項２】
前記エチレン系共重合体が前記コモノマーを２０〜５０重量％有する、請求項１に記載のファスナシステム。
【請求項３】
前記エチレン系共重合体が０．８９ｇ／ｃｍ3以下の密度を有する、請求項１に記載のファスナシステム。
【請求項４】
前記エチレン系共重合体が、１９０℃において１００ｇ／１０分以下のメルトインデックスを有する、請求項１に記載のファスナシステム。
【請求項５】
前記エチレン系共重合体の前記α−オレフィンコモノマーがオクテンを含む、請求項１に記載のファスナシステム。
【請求項６】
前記プロピレン系共重合体が前記コモノマーを５〜３０重量％有する、請求項１に記載のファスナシステム。
【請求項７】
前記プロピレン系共重合体の前記α−オレフィンコモノマーがエチレンを含む、請求項１に記載のファスナシステム。
【請求項８】
前記ブレンドが、０．８９ｇ／ｃｍ3以下の計算密度を有する、請求項１に記載のファスナシステム。
【請求項９】
前記固定用構成要素が、第１および第２の対向面を有するキャリア層をさらに含み、前記第１の面が前記密着層の前記内側面に結合されて密着フィルム積層構造体を形成した、請求項１に記載のファスナシステム。
【請求項１０】
前記キャリア層が、ポリオレフィン、エチレンとＣ3〜Ｃ18オレフィンとの共重合体、ポリエステル、ポリアミド、ポリスルホン、アクリルポリマー、ポリスチレン、ポリウレタン、ポリカーボネート、ハロゲン化ポリマー、セルロース化合物、ポリアクリロニトリル、エチレン酢酸ビニル、およびエチレン／メタクリル酸のナトリウム塩または亜鉛塩に基づくアイオノマーからなる群から選択される熱可塑性フィルムを含む、請求項９に記載のファスナシステム。
【請求項１１】
前記ポリオレフィンがポリエチレン、ポリプロピレンまたはポリブチレンである、請求項１０に記載のファスナシステム。
【請求項１２】
前記ポリアミドがナイロンである、請求項１０に記載のファスナシステム。
【請求項１３】
前記アクリルポリマーが、ポリエチレンメチルアクリル酸、ポリエチレンｎ−ブチルアクリレート、ポリエチレンエチルアクリレートまたはポリエチレンメチルアクリレートである、請求項１０に記載のファスナシステム。
【請求項１４】
前記ハロゲン化ポリマーがポリ塩化ビニルまたはポリ塩化ビニリデンである、請求項１０に記載のファスナシステム。
【請求項１５】
前記密着層が、その伸張されていない最初の形状から２５％以下伸張する、請求項１または９に記載のファスナシステム。
【請求項１６】
前記キャリア層がその最初の形状から実質的に伸張しない、請求項９に記載のファスナシステム。
【請求項１７】
前記密着層が、前記ポリオレフィン共重合体の自立単層を含む、請求項１に記載のファスナシステム。
【請求項１８】
前記密着層の前記内側面も密着性を示す、請求項１に記載のファスナシステム。
【請求項１９】
標的面、および前記キャリア層の前記第２の面と前記標的面の間の結合をさらに含む、請求項９に記載のファスナシステムであって、前記結合が、前記第２の面または前記標的面上にコーティングされたホットメルト接着剤、前記第２の面または前記標的面上にコーティングされた感圧接着剤、再閉可能な面ファスナ、再閉可能なキノコ形ファスナ、超音波溶接、機械的結合、熱結合からなる群から選択される、ファスナシステム。
【請求項２０】
パッケージ、封筒、テープまたは使い捨て繊維製品に導入された、請求項１、９または１７に記載のファスナシステム。
【請求項２１】
前記使い捨て繊維製品が使い捨ておむつであり、前記使い捨ておむつが第１および第２の腰部を有し、前記ファスナシステムが、前記おむつが前記使用可能な位置に配置された場合に前記第１の腰部と前記第２の腰部とを接合する耳、タブまたはテープを含む、請求項２０に記載のファスナシステム。
【請求項２２】
前記ファスナシステムが前記腰部の少なくとも一方に結合されているか、または前記腰部の少なくとも一方の一部として一体に形成された、請求項２１に記載のファスナシステム。
【請求項２３】
前記使い捨て繊維製品が女性用ナプキンであり、前記女性用ナプキンが、前記吸収性基材から横方向外側へ反対方向に延びる一対の羽を有し、前記女性用ナプキンが前記使用可能な位置に配置された場合に前記固定用構成要素が前記羽を接合する、請求項２０に記載のファスナシステム。
【請求項２４】
前記ファスナシステムが前記羽の少なくとも一方に結合されているか、または前記羽の少なくとも一方の一部として一体に形成された、請求項２３に記載のファスナシステム。
【請求項２５】
前記使い捨て繊維製品が外科用ドレープ、病院用ガウン、また病院用パッドである、請求項２０に記載のファスナシステム。
【請求項２６】
前記パッケージが箱、軟包装材、またはブリスター包装である、請求項２０に記載のファスナシステム。
【手続補正２】
【補正対象書類名】明細書
【補正対象項目名】０１０３
【補正方法】変更
【補正の内容】
【０１０３】
【表９】
2007512867.tif 000001
本発明の態様は、以下の通りである：
１．  固定用構成要素を有する密着フィルムファスナシステムであって、
内側面と外側密着面とを有する実質的に伸張しない密着層を含み、前記密着層がポリオレフィン共重合体を含み、前記ポリオレフィン共重合体が、エチレンとＣ3〜Ｃ18α−オレフィンコモノマーとのメタロセンまたはシングルサイト触媒を用いて得られたエチレン系共重合体であって、前記コモノマーを少なくとも２０重量％有する共重合体、プロピレンとＣ2からＣ18α−オレフィンコモノマーとのメタロセンまたはシングルサイト触媒を用いて得られたプロピレン系共重合体であって、前記コモノマーを少なくとも５重量％有する共重合体、および前記エチレン系共重合体のブレンド、前記プロピレン系共重合体のブレンド、または１種もしくは複数の前記エチレン系共重合体と１種もしくは複数の前記プロピレン系共重合体のブレンドからなる群から選択されるファスナシステム。
２．  前記エチレン系共重合体が前記コモノマーを２０〜５０重量％有する、上記１に記載のファスナシステム。
３．  前記エチレン系共重合体が前記コモノマーを２５〜５０重量％有する、上記１に記載のファスナシステム。
４．  前記エチレン系共重合体が前記コモノマーを３０〜５０重量％有する、上記１に記載のファスナシステム。
５．  前記エチレン系共重合体が０．８９ｇ／ｃｍ3以下の密度を有する、上記１に記載のファスナシステム。
６．  前記エチレン系共重合体が０．８９ｇ／ｃｍ3〜０．８５ｇ／ｃｍ3の密度を有する、上記１に記載のファスナシステム。
７．  前記エチレン系共重合体が０．８８ｇ／ｃｍ3〜０．８５ｇ／ｃｍ3の密度を有する、上記１に記載のファスナシステム。
８．  前記エチレン系共重合体が０．８７５ｇ／ｃｍ3〜０．８５ｇ／ｃｍ3の密度を有する、上記１に記載のファスナシステム。
９．  前記エチレン系共重合体が、１９０℃において１００ｇ／１０分以下のメルトインデックスを有する、上記１に記載のファスナシステム。
１０．前記エチレン系共重合体が、１９０℃において５０ｇ／１０分以下のメルトインデックスを有する、上記１に記載のファスナシステム。
１１．前記エチレン系共重合体の前記α−オレフィンコモノマーがオクテンを含む、上記１に記載のファスナシステム。
１２．前記プロピレン系共重合体が前記コモノマーを５〜３０重量％有する、上記１に記載のファスナシステム。
１３．前記プロピレン系共重合体が前記コモノマーを５〜１５重量％有する、上記１に記載のファスナシステム。
１４．前記プロピレン系共重合体が、２３０℃において１００ｇ／１０分以下のメルトインデックスを有する、上記１に記載のファスナシステム。
１５．前記プロピレン系共重合体が、２３０℃において５０ｇ／１０分以下のメルトインデックスを有する、上記１に記載のファスナシステム。
１６．前記プロピレン系共重合体の前記α−オレフィンコモノマーがエチレンを含む、上記１に記載のファスナシステム。
１７．前記ブレンドが、０．８９ｇ／ｃｍ3以下の計算密度を有する、上記１に記載のファスナシステム。
１８．前記ブレンドが、０．８９ｇ／ｃｍ3〜０．８５ｇ／ｃｍ3の計算密度を有する、上記１に記載のファスナシステム。
１９．前記ブレンドが、０．８８ｇ／ｃｍ3〜０．８５ｇ／ｃｍ3の計算密度を有する、上記１に記載のファスナシステム。
２０．前記ブレンドが、０．８７５ｇ／ｃｍ3〜０．８５ｇ／ｃｍ3の計算密度を有する、上記１に記載のファスナシステム。
２１．前記固定用構成要素が、第１および第２の対向面を有するキャリア層をさらに含み、前記第１の面が前記密着層の前記内側面に結合されて密着フィルム積層構造体を形成した、上記１に記載のファスナシステム。
２２．前記キャリア層が不織布を含む、上記２１に記載のファスナシステム。
２３．前記キャリア層が、ポリオレフィン、エチレンとＣ3〜Ｃ18オレフィンとの共重合体、ポリエステル、ポリアミド、ポリスルホン、アクリルポリマー、ポリスチレン、ポリウレタン、ポリカーボネート、ハロゲン化ポリマー、セルロース化合物、ポリアクリロニトリル、エチレン酢酸ビニル、およびエチレン／メタクリル酸のナトリウム塩または亜鉛塩に基づくアイオノマーからなる群から選択される熱可塑性フィルムを含む、上記２１に記載のファスナシステム。
２４．前記ポリオレフィンがポリエチレン、ポリプロピレンまたはポリブチレンである、上記２３に記載のファスナシステム。
２５．前記ポリアミドがナイロンである、上記２３に記載のファスナシステム。
２６．前記アクリルポリマーが、ポリエチレンメチルアクリル酸、ポリエチレンｎ−ブチルアクリレート、ポリエチレンエチルアクリレートまたはポリエチレンメチルアクリレートである、上記２３に記載のファスナシステム。
２７．前記ハロゲン化ポリマーがポリ塩化ビニルまたはポリ塩化ビニリデンである、上記２３に記載のファスナシステム。
２８．前記密着層が、その伸張されていない最初の形状から２５％以下伸張する、上記１に記載のファスナシステム。
２９．前記密着層が、その伸張されていない最初の形状から１０％以下伸張する、上記１に記載のファスナシステム。
３０．前記密着フィルム積層構造体が、その伸張されていない最初の形状から２５％以下伸張する、上記２１に記載のファスナシステム。
３１．前記密着フィルム積層構造体が、その伸張されていない最初の形状から１０％以下伸張する、上記２１に記載のファスナシステム。
３２．前記キャリア層がその最初の形状から実質的に伸張しない、上記２１に記載のファスナシステム。
３３．前記キャリア層が、その最初の形状から２５％以下伸張する、上記３２に記載のファスナシステム。
３４．前記キャリア層が、その最初の形状から１０％以下伸張する、上記３２に記載のファスナシステム。
３５．前記密着層が、前記ポリオレフィン共重合体の自立単層を含む、上記１に記載のファスナシステム。
３６．前記密着層の前記内側面も密着性を示す、上記１に記載のファスナシステム。
３７．標的面、および前記キャリア層の前記第２の面と前記標的面の間の結合をさらに含む、上記２１に記載のファスナシステム。
３８．前記結合が、前記第２の面または前記標的面上にコーティングされたホットメルト接着剤を含む、上記３７に記載のファスナシステム。
３９．前記結合が、前記第２の面または前記標的面上にコーティングされた感圧接着剤を含む、上記３７に記載のファスナシステム。
４０．前記結合が再閉可能な面ファスナを含む、上記３７に記載のファスナシステム。
４１．前記結合が再閉可能なキノコ形ファスナを含む、上記３７に記載のファスナシステム。
４２．前記結合が超音波溶接を含む、上記３７に記載のファスナシステム。
４３．前記結合が機械的結合を含む、上記３７に記載のファスナシステム。
４４．前記結合が熱結合を含む、上記３７に記載のファスナシステム。
４５．上記１に記載の密着層が結合された基材を含むパッケージ、封筒、テープまたは使い捨て繊維製品。
４６．上記２１に記載の密着フィルム積層構造体が結合された基材を含むパッケージ、封筒、テープまたは使い捨て繊維製品。
４７．上記３５に記載の密着層が結合された基材を含むパッケージ、封筒、テープまたは使い捨て繊維製品。
４８．第１および第２の対向面を有する実質的に伸張しないキャリア層と、
前記キャリア層の前記第１の面に結合されて密着フィルム積層構造体を形成した密着層とを含み、前記密着層がポリオレフィン共重合体を含み、前記ポリオレフィン共重合体が、エチレンとＣ3〜Ｃ18α−オレフィンコモノマーとのメタロセンまたはシングルサイト触媒を用いて得られたエチレン系共重合体であって、前記コモノマーを少なくとも２０重量％有する共重合体、プロピレンとＣ2〜Ｃ18α−オレフィンコモノマーとのメタロセンまたはシングルサイト触媒を用いて得られたプロピレン系共重合体であって、前記コモノマーを少なくとも５重量％有する共重合体、および前記エチレン系共重合体のブレンド、前記プロピレン系共重合体のブレンド、または１種もしくは複数の前記エチレン系共重合体と１種もしくは複数の前記プロピレン系共重合体のブレンドからなる群から選択される積層構造体。
４９．前記エチレン系共重合体が前記コモノマーを２０〜５０重量％有する、上記４８に記載の積層構造体。
５０．前記エチレン系共重合体が前記コモノマーを２５〜５０重量％有する、上記４８に記載の積層構造体。
５１．前記エチレン系共重合体が前記コモノマーを３０〜５０重量％有する、上記４８に記載の積層構造体。
５２．前記エチレン系共重合体が０．８９ｇ／ｃｍ3以下の密度を有する、上記４８に記載の積層構造体。
５３．前記エチレン系共重合体が０．８９ｇ／ｃｍ3〜０．８５ｇ／ｃｍ3の密度を有する、上記４８に記載の積層構造体。
５４．前記エチレン系共重合体が０．８８ｇ／ｃｍ3〜０．８５ｇ／ｃｍ3の密度を有する、上記４８に記載の積層構造体。
５５．前記エチレン系共重合体が０．８７５ｇ／ｃｍ3〜０．８５ｇ／ｃｍ3の密度を有する、上記４８に記載の積層構造体。
５６．前記エチレン系共重合体が、１９０℃において１００ｇ／１０分以下のメルトインデックスを有する、上記４８に記載の積層構造体。
５７．前記エチレン系共重合体が、１９０℃において５０ｇ／１０分以下のメルトインデックスを有する、上記４８に記載の積層構造体。
５８．前記エチレン系共重合体の前記α−オレフィンコモノマーがオクテンを含む、上記４８に記載の積層構造体。
５９．前記プロピレン系共重合体が前記コモノマーを５〜３０重量％有する、上記４８に記載の積層構造体。
６０．前記プロピレン系共重合体が前記コモノマーを５〜１５重量％有する、上記４８に記載の積層構造体。
６１．前記プロピレン系共重合体が、２３０℃において１００ｇ／１０分以下のメルトインデックスを有する、上記４８に記載の積層構造体。
６２．前記プロピレン系共重合体が、２３０℃において５０ｇ／１０分以下のメルトインデックスを有する、上記４８  １に記載の積層構造体。
６３．前記プロピレン系共重合体の前記α−オレフィンコモノマーがエチレンを含む、上記４８に記載の積層構造体。
６４．前記ブレンドが、０．８９ｇ／ｃｍ3以下の計算密度を有する、上記４８に記載の積層構造体。
６５．前記ブレンドが、０．８９ｇ／ｃｍ3〜０．８５ｇ／ｃｍ3の計算密度を有する、上記４８に記載の積層構造体。
６６．前記ブレンドが、０．８８ｇ／ｃｍ3〜０．８５ｇ／ｃｍ3の計算密度を有する、上記４８に記載の積層構造体。
６７．前記ブレンドが、０．８７５ｇ／ｃｍ3〜０．８５ｇ／ｃｍ3の計算密度を有する、上記４８に記載の積層構造体。
６８．前記キャリア層が不織布を含む、上記４８に記載の積層構造体。
６９．前記キャリア層が、ポリオレフィン、エチレンとＣ3〜Ｃ18オレフィンとの共重合体、ポリエステル、ポリアミド、ポリスルホン、アクリルポリマー、ポリスチレン、ポリウレタン、ポリカーボネート、ハロゲン化ポリマー、セルロース化合物、ポリアクリロニトリル、エチレン酢酸ビニル、およびエチレン／メタクリル酸のナトリウム塩または亜鉛塩に基づくアイオノマーからなる群から選択される熱可塑性フィルムを含む、上記４８に記載の積層構造体。
７０．前記ポリオレフィンがポリエチレン、ポリプロピレンまたはポリブチレンである、上記６９に記載の積層構造体。
７１．前記ポリアミドがナイロンである、上記６９に記載の積層構造体。
７２．前記アクリルポリマーが、ポリエチレンメチルアクリル酸、ポリエチレンｎ−ブチルアクリレート、ポリエチレンエチルアクリレートまたはポリエチレンメチルアクリレートである、上記６９に記載の積層構造体。
７３．前記ハロゲン化ポリマーがポリ塩化ビニルまたはポリ塩化ビニリデンである、上記６９に記載の積層構造体。
７４．前記密着フィルム積層構造体が、その伸張されていない最初の形状から２５％以下伸張する、上記４８に記載の積層構造体。
７５．前記密着フィルム積層構造体が、その伸張されていない最初の形状から１０％以下伸張する、上記４８に記載の積層構造体。
７６．前記キャリア層が、その最初の形状から２５％以下伸張する、上記４８に記載の積層構造体。
７７．前記キャリア層が、その最初の形状から１０％以下伸張する、上記４８に記載の積層構造体。
７８．前記キャリア層が、複数の基材を含む多層構造体を含む、上記４８に記載の積層構造体。
７９．１つまたは複数の前記基材が実質的に伸張しない、上記７８に記載の積層構造体。
８０．標的面、および前記ベースキャリア層の前記第２の面と前記標的面の間の結合をさらに含む、上記４８に記載の積層構造体。
８１．前記結合が、前記第２の面または前記標的面上にコーティングされたホットメルト接着剤を含む、上記８０に記載の積層構造体。
８２．前記結合が、前記第２の面または前記標的面上にコーティングされた感圧接着剤を含む、上記８０に記載の積層構造体。
８３．前記結合が再閉可能な面ファスナを含む、上記８０に記載の積層構造体。
８４．前記結合が再閉可能なキノコ形ファスナを含む、上記８０に記載の積層構造体。
８５．前記結合が超音波溶接を含む、上記８０に記載の積層構造体。
８６．前記結合が機械的結合を含む、上記８０に記載の積層構造体。
８７．前記結合が熱結合を含む、上記８０に記載の積層構造体。
８８．前記キャリア層が柔軟な基材を含む、上記４８に記載の積層構造体。
８９．上記４８に記載の密着フィルム積層構造体が結合された基材を含むパッケージ、封筒、テープまたは使い捨て繊維製品。
９０．上記７８に記載の密着フィルム積層構造体が結合された基材を含むパッケージ、封筒、テープまたは使い捨て繊維製品。
９１．積層構造体を製造する方法であって、
第１および第２の対向面を有する実質的に伸張しないキャリア層を用意するステップと、
ポリオレフィン共重合体を含む密着層を用意するステップであって、前記ポリオレフィン共重合体が、エチレンとＣ3からＣ18α−オレフィンコモノマーとのメタロセンまたはシングルサイト触媒を用いて得られたエチレン系共重合体であって、前記コモノマーを少なくとも２０重量％有する共重合体、プロピレンとＣ2からＣ18α−オレフィンコモノマーとのメタロセンまたはシングルサイト触媒を用いて得られたプロピレン系共重合体であって、前記コモノマーを少なくとも５重量％有する共重合体と、前記エチレン系共重合体のブレンド、前記プロピレン系共重合体のブレンド、または１種もしくは複数の前記エチレン系共重合体と１種もしくは複数の前記プロピレン系共重合体のブレンドとからなるグループから選択されるステップと、
前記キャリア層の前記第１の面と前記密着層とを結合して、密着フィルム積層構造体を形成するステップとを含む方法。
９２．前記エチレン系共重合体が前記コモノマーを２０〜５０重量％有する、上記９１に記載の方法。
９３．前記エチレン系共重合体が前記コモノマーを２５〜５０重量％有する、上記９１に記載の方法。
９４．前記エチレン系共重合体が前記コモノマーを３０〜５０重量％有する、上記９１に記載の方法。
９５．前記エチレン系共重合体が０．８９ｇ／ｃｍ3以下の密度を有する、上記９１に記載の方法。
９６．前記エチレン系共重合体が０．８９ｇ／ｃｍ3〜０．８５ｇ／ｃｍ3の密度を有する、上記９１に記載の方法。
９７．前記エチレン系共重合体が０．８８ｇ／ｃｍ3〜０．８５ｇ／ｃｍ3の密度を有する、上記９１に記載の方法。
９８．前記エチレン系共重合体が０．８７５ｇ／ｃｍ3〜０．８５ｇ／ｃｍ3の密度を有する、上記９１に記載の方法。
９９．前記エチレン系共重合体が、１９０℃において１００ｇ／１０分以下のメルトインデックスを有する、上記９１に記載の方法。
１００．前記エチレン系共重合体が、１９０℃において５０ｇ／１０分以下のメルトインデックスを有する、上記９１に記載の方法。
１０１．前記エチレン系共重合体の前記α−オレフィンコモノマーがオクテンを含む、上記９１に記載の方法。
１０２．前記プロピレン系共重合体が前記コモノマーを５〜３０重量％有する、上記９１に記載の方法。
１０３．前記プロピレン系共重合体が前記コモノマーを５〜１５重量％有する、上記９１に記載の方法。
１０４．前記プロピレン系共重合体が、２３０℃において１００ｇ／１０分以下のメルトインデックスを有する、上記９１に記載の方法。
１０５．前記プロピレン系共重合体が、２３０℃において５０ｇ／１０分以下のメルトインデックスを有する、上記９１に記載の方法。
１０６．前記プロピレン系共重合体の前記α−オレフィンコモノマーがエチレンを含む、上記９１に記載の方法。
１０７．前記ブレンドが、０．８９ｇ／ｃｍ3以下の計算密度を有する、上記９１に記載の方法。
１０８．前記ブレンドが、０．８９ｇ／ｃｍ3〜０．８５ｇ／ｃｍ3の計算密度を有する、上記９１に記載の方法。
１０９．前記ブレンドが、０．８８ｇ／ｃｍ3〜０．８５ｇ／ｃｍ3の計算密度を有する、上記９１に記載の方法。
１１０．前記ブレンドが、０．８７５ｇ／ｃｍ3〜０．８５ｇ／ｃｍ3の計算密度を有する、上記９１に記載の方法。
１１１．前記キャリア層が不織布を含む、上記９１に記載の方法。
１１２．前記キャリア層が、ポリオレフィン、エチレンとＣ3〜Ｃ18オレフィンとの共重合体、ポリエステル、ポリアミド、ポリスルホン、アクリルポリマー、ポリスチレン、ポリウレタン、ポリカーボネート、ハロゲン化ポリマー、セルロース化合物、ポリアクリロニトリル、エチレン酢酸ビニル、およびエチレン／メタクリル酸のナトリウム塩または亜鉛塩に基づくアイオノマーからなる群から選択される熱可塑性フィルムを含む、上記９１に記載の方法。
１１３．前記ポリオレフィンがポリエチレン、ポリプロピレンまたはポリブチレンである、上記１１２に記載の方法。
１１４．前記ポリアミドがナイロンである、上記１１２に記載の方法。
１１５．前記アクリルポリマーが、ポリエチレンメチルアクリル酸、ポリエチレンｎ−ブチルアクリレート、ポリエチレンエチルアクリレートまたはポリエチレンメチルアクリレートである、上記１１２に記載の方法。
１１６．前記ハロゲン化ポリマーがポリ塩化ビニルまたはポリ塩化ビニリデンである、上記１１２に記載の方法。
１１７．前記キャリア層が、その伸張されていない最初の形状から２５％以下伸張する、上記９１に記載の方法。
１１８．前記キャリア層が、その伸張されていない最初の形状から１０％以下伸張する、上記９１に記載の方法。
１１９．前記密着フィルム積層構造体が、その伸張されていない最初の形状から２５％以下伸張する、上記９１に記載の方法。
１２０．前記密着フィルム積層構造体が、その伸張されていない最初の形状から１０％以下伸張する、上記９１に記載の方法。
１２１．前記キャリア層が柔軟な基材を含む、上記９１に記載の方法。
１２２．前記結合ステップが、前記キャリア層の前記第１の面に前記密着層を押し出すステップを含む、上記９１に記載の方法。
１２３．前記キャリア層が不織布材料であり、前記結合ステップが、前記密着層上に前記不織布材料をメルトブローイングまたはスパンボンディングするステップを含む、上記９１に記載の方法。
１２４．前記結合ステップが、前記キャリア層の前記第１の面に前記密着層を接着結合するステップを含む、上記９１に記載の方法。
１２５．前記結合ステップが、前記キャリア層の前記第１の面に前記密着層を熱結合するステップを含む、上記９１に記載の方法。
１２６．前記結合ステップが、前記キャリア層の前記第１の面に前記密着層を超音波結合するステップを含む、上記９１に記載の方法。
１２７．前記結合ステップが、前記キャリア層の前記第１の面に前記密着層をＲＦ結合するステップを含む、上記９１に記載の方法。
１２８．前記結合ステップが、前記キャリア層の前記第１の面に前記密着層をマイクロ波結合するステップを含む、上記９１に記載の方法。
１２９．前記結合ステップが、前記キャリア層の前記第１の面に前記密着層を加圧結合するステップを含む、上記９１に記載の方法。
１３０．前記密着フィルム積層構造体を標的面に取り付けるための取付け手段を、前記キャリア層の前記第２の面に適用するステップをさらに含む、上記９１に記載の方法。
１３１．取付け手段を適用する前記ステップが、前記キャリア層の前記第２の面を接着剤でコーティングするステップを含む、上記１３０に記載の方法。
１３２．前記接着剤がホットメルト接着剤である、上記１３１に記載の方法。
１３３．前記接着剤が感圧接着剤である、上記１３１に記載の方法。
１３４．前記接着剤がコールドシールである、上記１３１に記載の方法。
１３５．少なくともその一部が、流体を吸収する能力を有する材料からなる吸収性基材と、
前記吸収性基材を使用可能な位置に固定するためのファスナシステムとを含み、前記ファスナシステムが、上記１に記載の密着層、上記２１に記載の密着フィルム積層構造体、上記３５に記載の密着フィルム積層構造体、または上記４８に記載の密着フィルム積層構造体を含む固定用構成要素を有する使い捨て繊維製品。
１３６．前記ファスナシステムが使い捨ておむつの一部である、上記１３５に記載の製品。
１３７．前記使い捨ておむつが第１および第２の腰部を有し、前記固定用構成要素が、前記おむつが前記使用可能な位置に配置された場合に前記第１の腰部と前記第２の腰部とを接合する耳、タブまたはテープを含む、上記１３６に記載の製品。
１３８．前記固定用構成要素が前記腰部の少なくとも一方に結合された、上記１３７に記載の製品。
１３９．前記固定用構成要素が、前記腰部の少なくとも一方の一部として一体に形成された、上記１３７に記載の製品。
１４０．前記使い捨ておむつがさらに、前記固定用構成要素を含む着地ゾーンを含む、上記１３７に記載の製品。
１４１．前記ファスナシステムが女性用ナプキンの一部である、上記１３５に記載の製品。
１４２．前記女性用ナプキンが、前記吸収性基材から横方向外側へ反対方向に延びる一対の羽を有し、前記女性用ナプキンが前記使用可能な位置に配置された場合に前記固定用構成要素が前記羽を接合する、上記１４１に記載の製品。
１４３．前記固定用構成要素が前記羽の少なくとも一方に結合された、上記１４２に記載の製品。
１４４．前記固定用構成要素が、前記羽の少なくとも一方の一部として一体に形成された、上記１４２に記載の製品。
１４５．前記ファスナシステムが外科用ドレープの一部である、上記１３５に記載の製品。
１４６．前記ファスナシステムが病院用ガウンの一部である、上記１３５に記載の製品。
１４７．前記ファスナシステムが病院用パッドの一部である、上記１３５に記載の製品。
１４８．前記吸収性基材が不織布材料を含む、上記１３５に記載の製品。
１４９．少なくともその一部が、流体を吸収する能力を有する材料からなる吸収性基材と、
前記吸収性基材を使用可能な位置に固定するための主要ファスナシステムと、
前記主要ファスナシステムを支援するための補助ファスナシステムと
を含み、前記補助ファスナシステムが外側密着面を有する密着層を含み、前記密着層がポリオレフィン共重合体を含み、前記ポリオレフィン共重合体が、エチレンとＣ3からＣ18α−オレフィンコモノマーとのメタロセンまたはシングルサイト触媒を用いて得られたエチレン系共重合体であって、前記コモノマーを少なくとも２０重量％有する共重合体、プロピレンとＣ2からＣ18α−オレフィンコモノマーとのメタロセンまたはシングルサイト触媒を用いて得られたプロピレン系共重合体であって、前記コモノマーを少なくとも５重量％有する共重合体、前記エチレン系共重合体のブレンド、前記プロピレン系共重合体のブレンド、または１種もしくは複数の前記エチレン系共重合体と１種もしくは複数の前記プロピレン系共重合体のブレンドとからなる群から選択される使い捨て繊維製品。
１５０．前記主要ファスナシステムおよび前記補助ファスナシステムがともに使い捨ておむつの一部である、上記１４９に記載の製品。
１５１．前記使い捨ておむつが第１および第２の腰部を有し、前記密着層が、前記第１の腰部の内面および前記第２の腰部の外面に配置されていて、前記おむつが前記使用可能な位置に配置された場合に前記第１の腰部と前記第２の腰部分とを接合するサイドシームを形成する、上記１５０に記載の製品。
１５２．前記主要ファスナシステムが機械式ファスナである、上記１５０に記載の製品。
１５３．前記主要ファスナシステムが感圧テープである、上記１５０に記載の製品。
１５４．前記主要ファスナシステムが、上記１に記載の密着層、上記２１に記載の密着フィルム積層構造体、上記３５に記載の密着フィルム積層構造体、または上記４８に記載の密着フィルム積層構造体を含む、上記１５０に記載の製品。
１５５．前記主要ファスナシステムおよび前記補助ファスナシステムがともに女性用ナプキンの一部である、上記１４９に記載の製品。
１５６．前記主要ファスナシステムおよび前記補助ファスナシステムがともに外科用ドレープの一部である、上記１４９に記載の製品。
１５７．前記主要ファスナシステムおよび前記補助ファスナシステムがともに病院用ガウンの一部である、上記１４９に記載の製品。
１５８．前記主要ファスナシステムおよび前記補助ファスナシステムがともに病院用パッドの一部である、上記１４９に記載の製品。
１５９．前記吸収性基材が不織布材料を含む、上記１４９に記載の製品。
１６０．基材と、
前記基材を閉位置に固定してその中に物品を包装するためのファスナシステムとを含み、前記ファスナシステムが、上記１に記載の密着層、上記２１に記載の密着フィルム積層構造体、上記３５に記載の密着フィルム積層構造体、または上記４８に記載の密着フィルム積層構造体を含む固定用構成要素を有する、物品を包装するための容器。
１６１．前記ファスナシステムが箱の一部である、上記１６０に記載の容器。
１６２．前記ファスナシステムが封筒の一部である、上記１６０に記載の容器。
１６３．前記ファスナシステムが軟包装材の一部である、上記１６０に記載の容器。
１６４．前記ファスナシステムがブリスター包装の一部である、上記１６０に記載の容器。
１６５．前記基材が柔軟な材料である、上記１６０に記載の容器。
１６６．前記基材が柔軟でない材料である、上記１６０に記載の容器。
１６７．前記物品が食品を含む、上記１６０に記載の容器。
１６８．前記食品がスナック食品を含む、上記１６７に記載の容器。
１６９．前記物品が医療装置を含む、上記１６０に記載の容器。